(57)【特許請求の範囲】
【請求項１】
不織布、織布又は編布からなる支持体の一面に膏体層が積層一体化されてなる貼付剤であって、上記膏体層は、サリチル酸エステル１〜８重量％と、酢酸トコフェロール０．５〜４重量％と、グリチルレチン酸１重量％以下と、数平均分子量１万以下のポリエチレングリコール、数平均分子量１万以下のポリプロピレングリコール及び数平均分子量１万以下のポリオキシエチレンポリオキシプロピレングリコールからなる群から選ばれた少なくとも一種のグリコール１〜１０重量％と、炭素数が１０以下の脂肪族ジカルボン酸と炭素数が３以下の脂肪族アルコールとのジエステル体５〜３０重量％と、アクリル系粘着剤とを含有し、且つ
上記サリチル酸エステルの総重量と、上記グリコールの総重量との合計重量に対して上記ジエステル体の総重量が０．４〜６倍であることを特徴とする貼付剤。
【請求項２】
膏体層は、ノニル酸ワニリルアミドを０．５重量％以下含有することを特徴とする請求項１に記載の貼付剤。
【請求項３】
アクリル系粘着剤が、アルキル基の炭素数が２以上のアルキル（メタ）アクリレート成分を含有するアクリル系重合体を含み、このアクリル系重合体はピロリドン基を含有しないことを特徴とする請求項１に記載の貼付剤。
【請求項４】
サリチル酸エステルの総モル数と、グリコールの総モル数との合計モル数に対してジエステル体のモル数が０．５〜４倍であることを特徴とする請求項１に記載の貼付剤。
【請求項５】
ジエステル体が、アジピン酸ジイソプロピル又はセバシン酸ジエチルを含有することを特徴とする請求項１乃至請求項４の何れか１項に記載の貼付剤。
【発明の詳細な説明】
【技術分野】
【０００１】
本発明は、局所に適用する貼付剤に関し、詳細には、粘着剤としてアクリル系粘着剤を含有し且つ膏体層が不織布、織布又は編布からなる支持体に対して優れた投錨性を有し、皮膚への貼着中に剥離しない一方、皮膚からの剥離を容易に行え、皮膚刺激の少ない貼付剤に関する。
【背景技術】
【０００２】
従来から、不織布、織布又は編布から構成されている支持体の一面に膏体層を積層一体化してなる貼付剤において、支持体と膏体層との接触面積が小さいことに起因して、支持体に対する膏体層の投錨性が不足するという問題点が生じている。
【０００３】
そこで、膏体層に可塑剤を大量に添加して膏体層を柔らかくし、膏体層を支持体に沈みこませて投錨性を確保する方法があるが、膏体層が支持体に沈み込んだ分だけ膏体層の厚みが薄くなるため、貼付剤の粘着力が不足するという別の問題点を生じる。
【０００４】
この問題点を解決するために、膏体層に適度な弾性を付与して膏体層が支持体に沈み込まないようにすることが考えられるが、膏体層の支持体に対する投錨性が不足する。
【０００５】
これを解決するために、膏体層を構成する粘着剤としてスチレン−イソプレン−スチレン共重合体などのゴム系粘着剤を用い、このゴム系粘着剤を支持体上にホットメルト塗工法で積層一体化させる方法が挙げられる。
【０００６】
ホットメルト塗工法では、膏体層が支持体に必要以上に沈み込まないように、膏体層に適度な弾性を付与した場合でも、熱く柔らかい状態の膏体層を支持体上に積層一体化させているので、膏体層が支持体の繊維に絡みつき易く良好な投錨性が得られる。
【０００７】
しかしながら、ゴム系粘着剤の極性が低いため、薬物によっては膏体中における溶解性が不足し、期待する薬物の経皮吸収量と薬効が得られないといった問題点を有している。更に、薬物を含有している塗工液を支持体への塗工時に高温に長時間に亘って晒すために薬物が分解し、所望の薬物濃度を有する貼付剤が得られなかったり、或いは、薬物の分解物が皮膚刺激を引き起こしたりするといった問題点が生じることがある。
【０００８】
一方、膏体層を構成する粘着剤としてアクリル系粘着剤を用いた場合には、膏体層を支持体の一面に積層一体化させるにあたって溶剤塗工法を用いる。この方法では、塗工体は低温で支持体上に積層されるので、膏体層の支持体への投錨性が不足するため、他の解決方法を行う必要がある。
【０００９】
そこで、特許文献１〜４に提案されているように、膏体層を積層一体化させる支持体面に下塗り剤を塗布する方法があるが、医薬品である貼付剤に下塗り剤を使用する場合、皮膚に対する安全性や膏体層中に含まれる薬物の安定性確保の点から下塗り剤の種類や塗布量に制限がある場合が多い。
【００１０】
又、他の解決方法として、膏体層を積層一体化させる支持体面の繊維を熱融着一体化させて連続層を形成する方法が挙げられる。確かに、支持体の表面に連続層を形成することによって、膏体層と支持体との間の接触面積が増加し、膏体層の支持体に対する投錨性が向上するものの、支持体の表面に形成された連続層が支持体の伸縮性を低下させるため、貼付剤を肘や膝などの関節部に貼付した場合に貼付剤が容易に剥離するといった問題点を生じる。
【００１１】
以上のように、膏体層を構成している粘着剤としてアクリル粘着剤を用いた場合、不織布、織布又は編布から構成されている支持体への膏体層の投錨性を確保し、皮膚への適度な粘着物性を有する貼付剤は得られていない。
【先行技術文献】
【特許文献】
【００１２】
【特許文献１】特開平５−３１０５５９号公報
【特許文献２】特開平８−  ９２０７４号公報
【特許文献３】特開２０００−３２７９５５号公報
【特許文献４】特開２００４−  １８３９３号公報
【発明の概要】
【発明が解決しようとする課題】
【００１３】
本発明は、粘着剤としてアクリル系粘着剤を含有する膏体層が不織布、織布又は編布からなる支持体に対して優れた投錨性を有し、皮膚への貼着中に剥がれがない一方、皮膚からの剥離を容易に行え、皮膚刺激が少なく、伸縮性を必要とする部位に好適に用いることができる貼付剤を提供する。
【課題を解決するための手段】
【００１４】
本発明の貼付剤は、不織布、織布又は編布からなる支持体の一面に膏体層が積層一体化されてなる貼付剤であって、上記膏体層は、サリチル酸エステル１〜８重量％と、酢酸トコフェロール０．５〜４重量％と、グリチルレチン酸１重量％以下と、数平均分子量１万以下のポリエチレングリコール、数平均分子量１万以下のポリプロピレングリコール及び数平均分子量１万以下のポリオキシエチレンポリオキシプロピレングリコールからなる群から選ばれた少なくとも一種のグリコール１〜１０重量％と、炭素数が１０以下の脂肪族ジカルボン酸と炭素数が３以下の脂肪族アルコールとのジエステル体５〜３０重量％と、アクリル系粘着剤とを含有し、且つ上記サリチル酸エステルの総重量と、上記グリコールの総重量との合計重量に対して上記ジエステル体の総重量が０．４〜６倍であることを特徴とする。
【００１５】
貼付剤を構成している支持体は、不織布、織布又編布から構成されている。なお、支持体には、その一部に不織布、織布又編布以外の構成が含まれていてもよい。上記支持体は、貼付剤に自己支持性を付与するための強度を有し且つ肘や膝などの関節部のような可動部位に貼付剤を貼付した場合に可動部位の動きに合わせて伸縮可能な伸縮性を有しておればよい。
【００１６】
支持体を構成している繊維の素材としては、特に限定されず、例えば、ポリエチレン、ポリプロピレン、エチレン−酢酸ビニル共重合体、エチレン−（メタ）アクリル酸メチル共重合体などのポリオレフィン系樹脂、ナイロンなどのポリアミド系樹脂、ポリエステル系樹脂、ポリビニルアルコール、スチレン−イソプレン−スチレン共重合体（ＳＩＳ共重合体）、スチレン−エチレン−ブチレン−スチレン共重合体（ＳＥＢＳ共重合体）、レーヨン、綿などが挙げられ、ポリエステル系樹脂が好ましい。なお、繊維の素材は、単独で用いられても二種以上が併用されもよい。
【００１７】
上記支持体の一面には膏体層が積層一体化されている。この膏体層は、サリチル酸エステル１〜８重量％と、酢酸トコフェロール０．５〜４重量％と、グリチルレチン酸１重量％以下と、数平均分子量１万以下のポリエチレングリコール、数平均分子量１万以下のポリプロピレングリコール及び数平均分子量１万以下のポリオキシエチレンポリオキシプロピレングリコールからなる群から選ばれた少なくとも一種のグリコール１〜１０重量％と、炭素数が１０以下の脂肪族ジカルボン酸と炭素数が３以下の脂肪族アルコールとのジエステル体５〜３０重量％と、アクリル系粘着剤とを含有する。
【００１８】
上記サリチル酸エステルとしては、例えば、サリチル酸メチル、サリチル酸グリコールなどが挙げられる。なお、サチリル酸エステルは、単独で用いられても二種以上が併用されてもよい。
【００１９】
膏体層中におけるサリチル酸エステルの含有量は、少ないと、皮膚への吸収量が低下し消炎作用などの期待する薬効が得られず、多いと、膏体層からサリチル酸エステルが滲出するため、貼付剤の保存安定性の低下と、膏体層の支持体への投錨性の低下が生じるので、１〜８重量％に限定され、２〜６重量％が好ましい。保存安定性の低下と支持体への投錨性の低下が起きるためである。サリチル酸エステルとしては、サリチル酸メチル、サリチル酸グリコールなどが挙げられる。
【００２０】
膏体層中における酢酸トコフェロールの含有量は、少ないと、血流改善などの期待する薬効得られず、多いと、膏体層を過度に可塑化して貼付剤として適度な粘着物性を得ることができないので、０．５〜４重量％に限定され、１〜３重量％が好ましい。
【００２１】
膏体層中におけるグリチルレチン酸の含有量は、多いと、皮膚刺激などの予期しない症状が生じることがあるので、１重量％以下に限定され、０．１〜０．５重量％が好ましい。
【００２２】
膏体層中におけるノニル酸ワニリルアミドの含有量は、多いと、過度の温感刺激作用が働き強い紅班を伴う皮膚刺激などが生じるので、０．５重量％以下が好ましく、０．１重量％以下がより好ましく、０．００５〜０．０８重量％がより好ましい。
【００２３】
膏体層中には、数平均分子量１万以下のポリエチレングリコール、数平均分子量１万以下のポリプロピレングリコール及び数平均分子量１万以下のポリオキシエチレンポリオキシプロピレングリコールからなる群から選ばれた少なくとも一種のグリコールが含有されている。
【００２４】
ポリエチレングリコールとしては、例えば、三洋化成工業社から商品名「マクロゴール３００」、「マクロゴール４００」、「マクロゴール６００」、「マクロゴール１０００」、「マクロゴール１５００」、「マクロゴール１５４０」、「マクロゴール４０００」、「マクロゴール６０００」にて市販されている。なお、ポリエチレングリコールは、単独で用いられても二種以上が併用されてもよい。
【００２５】
ポリプロピレングリコールとしては、例えば、日油社から商品名「ポリプロピレングリコール２０００」にて市販されている。ポリオキシエチレンポリオキシプロピレングリコールとしては、例えば、ポリオキシエチレン（３）ポリオキシプロピレン（１７）グリコール、ポリオキシエチレン（２０）ポリオキシプロピレン（２０）グリコール、ポリオキシエチレン（４２）ポリオキシプロピレン（６７）グリコール、ポリオキシエチレン（５４）ポリオキシプロピレン（３９）グリコール、ポリオキシエチレン（１０５）ポリオキシプロピレン（５）グリコール、ポリオキシエチレン（１２０）ポリオキシプロピレン（４０）グリコールなどが挙げられる。
【００２６】
グリコールの数平均分子量は、高いと、ノニル酸ワニリルアミドの吸収促進剤として作用しないため温感刺激作用が持続しなくなるので、１万以下に限定され、低いと、膏体層との相溶性が低下して膏体層からグリコールが滲出する虞れがあるので、３００〜５０００が好ましい。グリコールの数平均分子量は、高速液体クロマトフラフィーを用いてゲルパーミエーションクロマトグラフィー法によって測定されたポリエチレングリコール換算数平均分子量をいう。なお、グリコールの数平均分子量は、例えば、カラム（昭和電工社製  商品名「Ｓｈｏｄｅｘ  ＯＨｐａｋ  ＳＢ−８０６Ｍ  ＨＱ  ８．０×３００ｍｍ」）、カラム温度：室温、移動相：水、流速１．０ミリリットル／分、検出器：ＲＩの条件で測定することができる。
【００２７】
グリコールの膏体層中における含有量は、少ないと、貼付剤の皮膚への粘着力が強くなり剥離時に皮膚刺激を起こし、更に、ノニル酸ワニリルアミドによる温感刺激作用が貼付剤の貼付中に持続しなくなり、多いと、膏体中からグリコールが滲出するため、膏体層の支持体への投錨性が低下するので、１〜１０重量％に限定される。
【００２８】
膏体層中には、炭素数が１０以下の脂肪族ジカルボン酸と炭素数が３以下の脂肪族アルコールとのジエステル体が含有されている。炭素数が１０以下の脂肪族ジカルボン酸としては、特に限定されず、例えば、アジピン酸、セバシン酸、グルタル酸などが挙げられ、アジピン酸、セバシン酸が好ましい。脂肪族ジカルボン酸の炭素数は、多いと、グリコールとの相溶性が低下し、膏体層中において均一性が損なわれるので、１０以下に限定される。
【００２９】
炭素数が３以下の脂肪族アルコールとしては、特に限定されず、例えば、メチルアルコール、エチルアルコール、イソプロピルアルコール、ｎ−プロピルアルコールが挙げられ、エチルアルコール、イソプロピルアルコールが好ましい。脂肪族アルコールの炭素数は、多いと、グリコールとの相溶性が低下し、膏体層中において均一性が損なわれるので、３以下に限定される。
【００３０】
膏体層中におけるジエステル体の含有量は、少ないと、膏体層の支持体への投錨性が低下し、或いは、貼付剤の皮膚への粘着力が強くなり剥離時に皮膚刺激を生じ、多いと、膏体を過度に可塑化するため、貼付剤として適度な粘着物性を得ることができないので、５〜３０重量％に限定され、８〜２０重量％が好ましい。
【００３１】
膏体層中において、ジエステル体の総モル数は、少ないと、膏体層の支持体への投錨性が低下し或いは貼付剤の皮膚への粘着力が強くなり剥離時に皮膚刺激を生じることがあり、多いと、膏体層から液状成分が滲出し、貼付剤の安定性が低下することがあるので、サリチル酸エステルの総モル数と、グリコールの総モル数との合計モル数に対して０．５〜４倍が好ましく、０．８〜３．５倍がより好ましい。なお、グリコールのモル数は、重量を数平均分子量で除した値をいう。
【００３２】
又、膏体層中において、ジエステル体の総重量は、少ないと、膏体層の支持体への投錨性が低下することがあり、多いと、膏体層から液状成分が滲出し、貼付剤の安定性が低下することがあるので、サリチル酸エステルの総重量と、グリコールの総重量との合計重量に対して、０．４〜６倍に限定されるが、０．６〜４．５倍が好ましい。
【００３３】
膏体層中には粘着剤としてアクリル系粘着剤が含有されている。このようなアクリル系粘着剤としては、特に限定されないが、アルキル基の炭素数が２以上のアルキル（メタ）アクリレート成分を含有し且つピロリドン基を含有しないアクリル系重合体が好ましく、アルキル基の炭素数が２〜１８のアルキル（メタ）アクリレート成分を含有し且つピロリドン基を含有しないアクリル系重合体がより好ましく、２−エチルヘキシルメタクリレート成分を６０〜９０重量％含有し且つ炭素数が２〜１８のアルキルアクリレート成分を１〜４０重量％含有するアクリル系重合体が特に好ましい。なお、（メタ）アクリレートとは、メタクリレート又はアクリレートを意味する。
【００３４】
アクリル系粘着剤を構成するアクリル系重合体にピロリドン基が含有していると、膏体層の極性が高くなるため、サリチル酸エステルの膏体層からの放出性が低下し消炎作用などの期待する薬効が得られないことがあるからである。
【００３５】
アルキル基の炭素数が２以上のアルキル（メタ）アクリレートとしては、例えば、エチル（メタ）アクリレート、ｎ−ブチル（メタ）アクリレート、ヘキシルアクリレート、２−エチルブチル（メタ）アクリレート、イソオクチル（メタ）アクリレート、２−エチルヘキシル（メタ）アクリレート、デシル（メタ）アクリレート、ドデシル（メタ）アクリレートなどが挙げられる。
【００３６】
本発明の貼付剤の膏体層中の薬物の損失防止や膏体層を保護する目的で、貼付剤の膏体層の表面に剥離紙を剥離可能に積層一体化させておくのが好ましい。
【００３７】
上記剥離紙としては、例えば、ポリエチレンテレフタレート、ポリエチレン、ポリプロピレン、ポリ塩化ビニル、ポリ塩化ビニリデンなどからなる樹脂フィルムや紙などが挙げられ、膏体層と対向させる面に離型処理が施されていることが好ましい。なお、上記剥離紙は単層からなるものであっても、複数層からなるものであってもよい。
【００３８】
又、上記剥離紙のバリア性を向上させる目的で、剥離紙にアルミ箔やアルミ蒸着の層を設けたものであってもよい。更に、上記剥離紙が紙からなる場合、剥離紙のバリア性を向上させる目的で、剥離紙にポリビニルアルコールなどの樹脂を含浸させてもよい。
【００３９】
次に、本発明の貼付剤の製造方法を説明する。上記貼付剤の製造方法は、特に限定されないが、例えば、サリチル酸エステルと、酢酸トコフェロールと、グリチルレチン酸と、ノニル酸ワニリルアミドと、グリコールと、炭素数が１０以下の脂肪族ジカルボン酸と炭素数が３以下の脂肪族アルコールとのジエステル体と、アクリル系粘着剤と、必要に応じて添加される添加剤とを酢酸エチルなどの溶剤中に加え、均一になるまで攪拌して膏体層溶液を得る。この膏体層溶液をコーターによって支持体の一面に均一に塗工した後に、乾燥させることにより支持体の一面に膏体層を積層一体化し、必要に応じて剥離紙を、剥離紙の離型処理が施された面が膏体層に対向した状態となるように積層一体化させる方法や、上述と同様の塗工法によって剥離紙の離型処理が施された面上に膏体層溶液を塗工し、乾燥させることにより、剥離紙上に膏体層を形成し、この膏体層上に支持体を重ね合わせ、膏体層を支持体の一面に転写させて積層一体化させる方法などが挙げられる。
【発明の効果】
【００４０】
本発明の貼付剤は、上述の構成を有しているので、粘着剤としてアクリル系粘着剤を含有する膏体層が不織布、織布又は編布からなる支持体に対して優れた投錨性を有し、皮膚への貼着中に剥がれがない一方、皮膚からの剥離を容易に行え、皮膚刺激が少なく、しかも、肘や膝などの可動部位のように伸縮性を必要とする部位に好適に用いることができる。
【発明を実施するための形態】
【００４１】
以下、本発明の実施例を説明するが、本発明はこれらの実施例によって限定されるものではない。
【００４２】
（実施例１〜１１、比較例１〜１１）
ドデシルメタクリレート１３重量部、２−エチルヘキシルメタクリレート７８重量部、２−エチルヘキシルアクリレート９重量部、及び、酢酸エチル５０重量部からなる反応液を４０リットルの重合機に供給して重合機内を８０℃の窒素雰囲気とした。そして、上記反応液にベンゾイルパーオキサイド０．５重量部をシクロヘキサン５０重量部に溶解させてなる重合開始剤溶液を２４時間かけて加えながら重合させ、重合後さらに酢酸エチルを加えて、アクリル系粘着剤の含有量が３５重量％のアクリル系粘着剤溶液を得た。
【００４３】
サリチル酸グリコール（エチレングリコールモノサリチラート）、酢酸トコフェロール、グリチルレチン酸、ノニル酸ワニリルアミド、ポリエチレングリコール、ポリオキシエチレン（２０）ポリオキシプロピレン（２０）グリコール、ポリオキシエチレン（５４）ポリオキシプロピレン（３９）グリコール、セバシン酸ジエチル、アジピン酸ジイソプロピル、ミリスチン酸イソプロピル、イソステアリン酸ヘキサデシル、パルミチン酸イソプロピル、トリアセチン、ステアリン酸及びアクリル系粘着剤溶液を膏体層中における重量比率が表２、３に示した通りとなるように混合し、更に、不揮発分濃度が２３重量％になるように酢酸エチルを加えた後に均一になるまで混合して膏体層溶液を得た。
【００４４】
なお、表２、３中、「マクロゴール４００」、「マクロゴール１５００」、「マクロゴール１５４０」及び「マクロゴール４０００」は、三洋化成工業社から市販されているポリエチレングリコールである。なお、各ポリエチレングリコール及びポリオキシエチレンポリオキシプロピレングリコールの数平均分子量を表２、３の各商品名の後に括弧書きにて示した。
【００４５】
次に、シリコン離型処理が施された厚さ３８μｍのポリエチレンテレフタレートフィルムを用意し、このポリエチレンテレフタレートフィルムのシリコン離型処理面に、上記膏体層溶液を塗布し、膏体層溶液を６０℃で３０分間に亘って乾燥させることにより、ポリエチレンテレフタレートフィルムのシリコン離型処理面に表２、３に示す厚さの膏体層が形成された積層体を作製した。
【００４６】
そして、目付が１００ｇ／ｍ2の伸縮性を有する編布を支持体として用意し、この支持体の一面と、上記積層体の膏体層とが対向するように重ね合わせて、積層体の膏体層を支持体の一面に転写して積層一体化させることによって貼付剤を製造した。なお、貼付剤の膏体層中における各成分の含有量を表２、３に示した。表２、３中の各成分の含有量は、膏体層中における重量％で示した。
【００４７】
得られた貼付剤について、薬効、剥がれ、皮膚刺激性、ボールタック、剥離力、投錨性、サリチル酸グリコールの安定性を下記の要領で測定し、その結果を表２、３に示した。
【００４８】
（薬効）
貼付剤から面積が３０ｃｍ2の平面正方形状の試験片を打ち抜いた。試験片からポリエチレンテレフタレートフィルムを剥離して膏体層を全面的に露出した状態とした後、試験片を試験者の上腕部に貼着し、８時間経過した後の温感の強さ及び持続性を表１に示した基準に基づいて評価した。
【００４９】
なお、表１において、縦軸は「温感の強さ」を示し、横軸は「温感の持続時間」を示している。横軸において、「０」と「１」の間にある欄は「持続時間が１時間未満である」ことを意味し、「１」と「６」の間にある欄は「持続時間が１時間以上で且つ６時間未満である」ことを意味し、「６」と「８」の間にある欄は「持続時間が６時間以上で且つ８時間未満である」ことを意味している。
【００５０】
【表１】
0005459834.tif 000002
【００５１】
（剥がれ）
貼付剤から面積が３０ｃｍ2の平面正方形状の試験片を打ち抜いた。試験片からポリエチレンテレフタレートフィルムを剥離して膏体層を全面的に露出した状態とした後、試験片を試験者の上腕部に貼着して８時間経過した時点において、貼付剤が皮膚から剥離している部分の面積（剥離面積）を測定し、この剥離面積が試験片全体の面積に対して占める割合を算出して下記基準に基づいて評価した。
◎・・・剥離面積が５％未満であった。
○・・・剥離面積が５％以上で且つ１０％未満であった。
△・・・剥離面積が１０％以上で且つ３０％未満であった。
×・・・剥離面積が３０％以上であった。
【００５２】
（皮膚刺激性）
貼付剤から面積が３０ｃｍ2の平面正方形状の試験片を打ち抜いた。試験片からポリエチレンテレフタレートフィルムを剥離して膏体層を全面的に露出した状態とした後、試験片を試験者の上腕部に貼着して１２時間経過した時点において、皮膚表面の状態を目視観察して下記基準に基づいて評価した。
◎・・・紅斑なし
○・・・ごく弱い紅斑があった。
×・・・明瞭な紅斑があった。
【００５３】
（ボールタック）
貼付剤から一辺が４０ｍｍの平面正方形状の試験片を切り出した。一方、医薬品製造販売指針２００５（第IV部医薬品の製造販売承認申請、第１章 粘着力試験）に記載の試験器を用意した。この試験器の傾斜面を水平面に対して３０°の角度でもって傾斜した状態に保持した。
【００５４】
次に、試験片からポリエチレンテレフタレートフィルムを剥離して膏体層を全面的に露出した状態とした後、試験器の傾斜面上に試験片をその膏体層が上方を向いた状態にして載置した。しかる後、試験片の上端とこの上端から傾斜面の傾斜方向に５ｍｍだけ下方に位置する部分との間にある上端部分、及び、試験片の下端とこの下端から傾斜面の傾斜方向に５ｍｍだけ上方に位置する部分との間にある下端部分とを紙で被覆し、試験片の上下端部を除いた膏体層部分を露出した状態とした。なお、露出した膏体層部分の上下幅は、試験器の傾斜面に沿って３０ｍｍであった。
【００５５】
続いて、試験器の傾斜面の上端から医薬品製造販売指針２００５（第IV部医薬品の製造販売承認申請、第１章 粘着力試験）にて定められた１号〜１０号のスチールボールを順次、転がして、試験片における露出した膏体層部分に５秒以上停止するボールの号数を測定した。
【００５６】
（剥離力、投錨性）
貼付剤から幅１５ｍｍ、長さ３５ｍｍの平面長方形状の試験片を切り出した。試験片の膏体層上のポリエチレンテレフタレートフィルムを剥離除去して膏体層を全面的に露出させた。次に、試験片の長さ方向の端部５ｍｍにその全幅に亘ってポリエステルフィルムを貼着した後、試験片をその膏体層によってフェノール樹脂製の試験板の中央部に全面的に貼着させた。
【００５７】
続いて、試験片上に２０００ｇのゴムローラを１分に３００ｍｍの速さで２回通過させた後、試験片を試験板に貼着させた状態で２５℃±３℃にて４０分間に亘って放置した。
【００５８】
次に、ポリエステルフィルムの自由端を１８０°折り返してポリエステルフィルムを引っ張ることによって１分間に３００ｍｍの速さで試験片を試験板上から連続的に引き剥がし、レオメーターを用いて１８０°引き剥がし力を測定した。
【００５９】
得られたチャートにおいて、測定開始から試験片が試験板から全て剥離するまでの時間の２０％の部分及び８０％の部分に縦軸に平行な直線を描いた。２０％の部分及び８０％の部分に描いた直線間にある区間を横軸方向に三等分するための直線を縦軸に平行に描き、上記四本の直線と記録線とが交差する点における１８０°引き剥がし力を読み取り、この四点の１８０°引き剥がし力の相加平均値を剥離力とした。
【００６０】
更に、剥離力の測定後の試験片において、支持体と膏体層との積層状態を目視観察し、下記基準に基づいて投錨性を評価した。
◎・・・膏体層が支持体上に全面的に積層一体化されていた。
○・・・膏体層が支持体上に全面的に積層一体化されていたが、膏体層の一部にピンホ
ールがあった。
△・・・膏体層が支持体から一部剥離しており、膏体層が支持体から剥離していた面積
が試験板上に貼着させた試験片の全面積に対して５％未満であった。
×・・・膏体層が支持体から一部剥離しており、膏体層が支持体から剥離していた面積
が試験板上に貼着させた試験片の全面積に対して５％以上であった。
【００６１】
（サリチル酸グリコールの安定性）
貼付剤から面積１０ｃｍ2の試験片を６枚打ち抜き、各試験片からポリエチレンテレフタレートフィルムを剥離して膏体層を全面的に露出した状態とした。次に、内面がポリエチレンとされたアルミニウム製の袋を二枚用意し、各アルミニウム製の袋のそれぞれに３枚の試験片を投入した。そして、一方のアルミニウム製の袋を４℃にて３０日間に亘って保存すると共に、他方のアルミニウム製の袋を６０℃にて３０日間に亘って保存した。
【００６２】
しかる後、アルミニウム製の袋内の試験片を取り出し、試験片の膏体層を酢酸エチルに溶解させ、ＨＰＬＣ（高速液体クロマトグラフィ）を用いてサリチル酸グリコールの量を測定した。各アルミニウム製の袋毎に、試験片の膏体層中のサリチル酸グリコール量の相加平均値を算出し、この相加平均値をサリチル酸グリコール量とした。
【００６３】
そして、４℃にて保存したアルミニウム製の袋内の試験片における膏体層中のサリチル酸グリコール量を、６０℃にて保存したアルミニウム製の袋内の試験片の膏体層中のサリチル酸グリコール量で除して１００を乗じた値を変化率とし、サリチル酸グリコールの安定性の指標とした。
【００６４】
なお、変化率が９５％以上である場合、極めて優れた安定性を有していると判断できる。変化率が９０％以上で且つ９５％未満である場合、優れた安定性を有していると判断できる。
【００６５】
【表２】
0005459834.tif 000003
【００６６】
【表３】
0005459834.tif 000004